(57)【特許請求の範囲】
【請求項１】
壁面基体に貼り付ける装飾性マグネット吸着不燃化粧板であって、当該装飾性マグネット化粧板は、表面から順に化粧薄板からなる表装材と、厚さ４０〜２００μｍの、平面平滑度±１〜５μｍで、幅６００〜１２３０ｍｍの磁気吸着力を有したスチール箔と、厚さ２.０〜２１ｍｍ、幅６００〜１２３０ｍｍ、長さ１０００〜３１００ｍｍの形状であるボード状体であるマグネシアの不燃板材料とを、接着により積層したものであり、当該表装材は、生地色から濃厚色で色の異なる種類を有し、又は自然素材の木質の質感をもつ模様を施した０.０３５〜１.２ｍｍの厚さで、６００〜１２３０ｍｍ幅の紙体、或は突板、或は樹脂フイルムであって、表装材とスチール箔とマグネシアの不燃板材料との積層体に貼り合わせる接着剤を、エチレン酢酸ビニル共重合体水性エマルジョン形、又はウレタン系樹脂であって、各表面に５〜２００g/ｍ２を塗布することを特徴とする装飾性マグネット吸着不燃化粧板。
【請求項２】
表面の表装材は紙体、或は突板、或は樹脂フイルムであり、紙体の表装材では、木目、又は節をもった色彩の異なる種類の木目柄が印刷された印刷紙で、又は無地、又は模様の入った印刷紙で、突板の表装材としては、木目、又は節をもって色彩の異なる種類の木材の突板で、樹脂フイルムの表装材としては、無地、又は模様の入った多色にプリントされた樹脂フイルムであることを特徴とする請求項１に記載の装飾性マグネット吸着不燃化粧板。
【発明の詳細な説明】
【技術分野】
【０００１】
本発明は、壁面基体に貼着できる強磁性体と耐火性能からなる、不燃化粧板であって、詳しくはマグネットを吸着できる、装飾性マグネット吸着不燃化粧板に関するものである。
【背景技術】
【０００２】
従来の防火性能を有する壁装材料としては、ビニル樹脂系壁紙、合成樹脂塗装系壁紙、合成樹脂含浸ガラス繊維クロス、無機質壁紙などがあり、其々難燃性壁紙用基材に積層する化粧層に特定の難燃化剤の添加又は塗布、及び厚みを限定する事で燃焼し発熱する有機物の量を限定する事により、国土交通大臣認定の難燃材料、又は不燃材料に適合する防火性能を有するものも存在している。そして、これらの壁紙は壁基体に接着剤（接着剤乃至感圧接着剤）で一体的に積層される。又、その他に防火性能を有するマグネットシートからなる壁装材（以下、磁性防火壁装材）もあり、この場合は、直接的に強磁性体製である壁基体に磁気吸着力で貼着される。
【０００３】
なお、磁性防火壁装材並びに磁性防火壁に関する先行技術としては、磁性防火壁装材と同義の磁性防火壁面材には、強磁性体粉末である硬質磁性材料粉末（永久磁石材料粉）又は軟磁性体粉末（磁石の被着体材料粉）と少量の粘結剤である特定の有機高分子エラストマー及び特定の難燃化剤を主たる組成とし、厚みを限定した可撓性の多極着磁を施したマグネットシート又は可撓性の磁石の被着体シートで、不燃石膏ボードに積層した場合の発熱性試験にて、特定の防火性能以上の防火性能を有し、並びにガス有害性試験に合格するマグネットシートを使用する。
【０００４】
硬質磁性材料粉末（永久磁石材料粉）を用いた防火磁性壁面材又は、軟磁性体粉末（磁石の被着体材料粉）を用いた防火磁性壁面材の何れか一方の防火磁性壁面材を、不燃材料又は、準不燃材料よりなる壁下地材に積層させて防火磁性壁を形成している。その状態からさらに、硬質磁性材料粉末（永久磁石材料粉）を用いて多極着磁を施した防火磁性壁面材に対しては軟磁性体粉末（磁石の被着体材料粉）を用いた防火磁性壁面材からなる防火磁性表示片を、軟磁性体粉末（磁石の被着体材料粉）を用いた防火磁性壁面材に対しては硬質磁性材料粉末（永久磁石材料粉）を用いて多極着磁を施した防火磁性壁面材からなる防火磁性表示片を、夫々、上記磁性壁に磁気吸着により着脱自在に取り付ける構成が開示されたものとなっている。
【０００５】
壁面基体に化粧板を積層する場合は、化粧板の材質も防火磁性壁面材及び表装材においても、強力にマグネットが吸着するものは存在していない。
【先行技術文献】
【特許文献】
【０００６】
【特許文献１】特許第４１５３８９１号公報
【特許文献２】特開平０７−１２４７９５号公報
【特許文献３】特開２００５−２９０７０７号公報
【特許文献４】特開２０１３−２１３３６９号公報
【発明の概要】
【発明が解決しようとする課題】
【０００７】
壁面にマグネットを強力に吸着させる技術を用いた不燃化粧板を使用する場合は、特定の材質で特定の条件のものを用いる必要性が生じている。市場の要望は、壁面にその特定の不燃素材、条件を緩和したものが使用できる不燃性の防火磁性壁面材を求められている。具体的には、壁面基体に、マグネットが吸着できる不燃化粧板の要望である。
【０００８】
不燃はもとより準不燃グレード素材にも磁性体をもたらし、化粧壁面にマグネットが吸着出来る事となる。住宅などの火器を使用する場合には、不燃材料の使用が必修であり、またキッチンルームで使用される食器棚などについては、防火性とマグネットの吸着が望まれていた。そこで、本発明は、この不都合を解消させることを課題とする。
【課題を解決するための手段】
【０００９】
壁面基体に貼りつけられる装飾性マグネット吸着不燃化粧板は、防火性能を持つ不燃化粧材料の表面に強力な磁気吸着力を発揮させるスチール箔を接着により積層して、さらにスチールの表面に表装材を接着により積層した強力な吸着力をもつ装飾性マグネット吸着不燃化粧板である。
【００１０】
壁面基体に貼り付ける装飾性マグネット吸着不燃化粧板であって、当該装飾性マグネット吸着不燃化粧板は、表面から順に化粧薄板、或は化粧薄紙、或は化粧薄樹脂フイルムからなる表装材で、厚さ４０〜２００μmの磁気吸着力を有するスチール箔と不燃板材料とを、接着により積層したものである。当該表装材は、生地色から濃厚色、又は自然素材の木質の質感をもつ模様を施した０.０３５〜１.２ｍｍの紙体、又は突板、又は樹脂フイルムである装飾性マグネット吸着不燃化粧板である。不燃板材料として厚さ２.０〜２１ｍｍの裏面に３０〜１００μｍの防湿シートを貼っている。
【００１１】
紙体、或は突板、或は樹脂フイルムである表装材は、厚みを０.０３５〜１.２ｍｍで、紙体として木目、又は節をもって色彩の異なる種類の木目柄が印刷された印刷紙、又は無地、単色又は模様の入った印刷紙でもある。突板として木目、又は節をもって色彩の異なる種類の木材の突板である。樹脂フイルムとして無地、又は模様の入った多色にプリントされた樹脂フイルムである。当該化粧材の表面が、生地色から濃厚色、又は自然素材の木質の質感をもつ模様を施した装飾表面になっている。
【００１２】
磁気吸着力を持つスチール箔は、強力な磁気吸着力を発揮できる、平面平滑度±１〜５μｍを持つ、６００〜１２３０ｍｍの幅であり、当該スチール箔の裏面に前記不燃板材料を接着剤によって積層している。
【００１３】
無機質の不燃板材料は、燃焼ガス、火炎及び空気の遮断性を付与させる無機性耐火材として、マグネシア、２.０〜２１ｍｍの厚さ、６００〜１２３０ｍｍの幅のガラス繊維ネット入り板状ボードになっている。
【００１４】
表装材とスチール箔と無機質の不燃材料との積層体を貼り合わせる接着剤は、エチレン酢酸ビニル共重合体水性エマルジョン形、又はウレタン系樹脂であって、各表面に５ｇ/ｍ２〜２００ｇ/ｍ２を塗布する。
【００１５】
色の異なる、生地色から濃厚色で、又は自然素材の木質の質感をもつ模様を施した、装飾性マグネット吸着不燃化粧板を壁面基体に貼着させた。又、装飾性マグネット吸着不燃化粧板の表面に、単色の白色、黒色、茶色、及び木目、節が分かる木質表面にもなっている装飾性マグネット吸着不燃化粧板でもある。
【００１６】
装飾と併せて耐火性を持たせた装飾性マグネット吸着不燃化粧板は、幅６００〜１２３０ｍｍ、長さ１０００〜３１００ｍｍの形状であるボード状体になっている。
【発明の効果】
【００１７】
本発明は、表装材の裏面に接着剤を用いて強磁性体薄板（スチール箔など）を積層し、強磁性体薄板の裏面に接着剤を用いて不燃板材料を貼着よって形成してなる磁性防火表装材である。即ち、表装材と不燃板材料の間に強磁性体薄板を介在さすことで、強磁性体製の不燃化粧板なる  磁気吸着させた場合に強い磁気吸着力が得られ、この効果によって建材と使用して壁面、家具において、磁性体のマグネットを強力に吸着して、物品の掲示などの大きな効果をもたらした。
【００１８】
強磁性体薄板を介在することで化粧板の燃焼による燃焼ガス、火炎及び空気を遮断して、不燃マグネット化粧板として、防火壁装材に使用できる住宅建材にマグネットを吸着できる磁性防火壁装材が得られ、用途の範囲が増大の可能性を増大した。
【００１９】
薄い鉄箔を材料としている理由には切断する際に鉄専用切断機器を用いる事なく簡単な汎用の切断機にて切断ができる。また、磁石同士の貼着ではないのでＮ極Ｓ極の反発もなく何処の位置でも強力に吸着できる。
多種多彩なマグネットを用いて壁面に穴や傷をつける事なく、ものを貼ったり、掛けたり出来る又、耐火性能も鉄箔との貼り合わせにより上がる事となる。
【図面の簡単な説明】
【００２０】
【図１】装飾性マグネット吸着不燃化粧板の表面図        Aは木目又は節を持った表面        Bは無地の柄を持った表面        Cは多彩な模様を持った表面
【図２】装飾性マグネット吸着不燃化粧板の断面図
【図３】装飾性マグネット吸着不燃化粧板に用具を取り付けた家具の壁材の状態図        Dはベッドに用いた時の図        Eはタンスに用いた時の図        Fはキッチンに用いた時の図
【図４】装飾性マグネット吸着不燃化粧板に用具を取り付けた建築の壁材の状態図
【発明を実施するための形態】
【００２１】
以下、本発明の実施の形態を図に沿って説明する。
図１は、装飾性マグネット吸着不燃化粧板の表面図、図２は、装飾性マグネット吸着不燃化粧板の断面図、図３は、装飾性マグネット吸着不燃化粧板に用具を取り付けた家具の壁材の状態図、図４は装飾性マグネット吸着不燃化粧板に用具を取り付けた建築の壁材の状態図を示した。これによって実施例を説明する。
【実施例１】
【００２２】
マグネットを吸着できる不燃化粧板の表面の表装材は自然素材の木質の質感をもつ模様を施した０．１４〜１ｍｍの突板であって、磁気吸着力を持つ表面体の５０ミクロンのスチール箔に張って、防火性能として裏面に無機質の不燃材料を２〜２１ｍｍに接着剤によって積層し、最終裏面に７６ミクロンの防湿シートを貼った。
【００２３】
突板である表装材は、厚みを０．２ｍｍで、突板として木目、又は節をもって色彩の異なる種類の木材の突板であった。
磁気吸着力を持つスチール箔は、強力な磁気吸着力を発揮させる強磁性体として、平面平滑度±５μｍを持つ５０μｍの厚さで、９２０ｍｍの幅である。無機質の不燃材料は、燃焼ガス、火炎及び空気の遮断性を付与させる無機性耐火材として、マグネシア３ｍｍの厚さ、９１０ｍｍの幅の板状ボードになっている材料を使用した。
【００２４】
表装材とスチール箔と無機質の不燃板材料との積層体を貼り合わせる接着剤は、エチレン酢酸ビニル共重合体水性エマルジョン形であって、各表面に５０ｇ/ｍ２塗布した。
【００２５】
防火性能を持つ不燃化粧板にて、燃焼ガス、火炎及び空気の遮断性を付与させた装飾性マグネット吸着不燃化粧板は全体の厚さ３．５ｍｍ、幅９１０ｍｍ、長さ２４５０ｍｍの形状であるボード状体にした。
【実施例２】
【００２６】
壁面基体にマグネットを吸着できる装飾性マグネット吸着不燃化粧板の表面の表装材は色の異なる生地色から濃厚色で、又は自然素材の木質の質感をもつ模様を施した０.０５ｍｍの紙体であって、磁気吸着力を持つ磁性体の５０μｍのスチール箔に張って、防火性能としてスチール箔の裏面に２〜２１ｍｍの無機質のマグネシア不燃板材料に接着剤によって積層して、最終裏面に７６ミクロンの防湿シートを貼った。
【００２７】
紙体である表装材は、厚みを０.０３５〜１.２ｍｍで、紙体として木目、又は節をもって色彩の異なる種類の木材の印刷紙、又は無地色、又は模様の入った印刷紙である。
【００２８】
磁気吸着力を持つスチール箔は、強力な磁気吸着力を発揮させる強磁性体として、平面平滑度±１μｍを持つ５０μｍの厚さである。無機質の不燃板材料は、燃焼ガス、火炎及び空気の遮断性を付与させる無機性耐火材として、マグネシアであって、３ｍｍの厚さ、９１０ｍｍの幅の板状ボードになっている材料であった。
【００２９】
表装材とスチール箔と無機質の不燃板材料との積層体を貼り合わせる接着剤は、エチレン酢酸ビニル共重合体水性エマルジョン形であって、各表面に４０ｇ/ｍ２を塗布した。
【００３０】
防火性能を持つ不燃化粧板は、燃焼ガス、火炎及び空気の遮断性も付与させた不燃化粧板であって、裏面にスチール箔を接着剤によって貼着することで、耐火性能も上がった。装飾と併せて耐火性を持たせた装飾性マグネット吸着不燃化粧板は、全体の厚さ３．５ｍｍ、幅９１０ｍｍ、長さ２４５０ｍｍの形状であるボード状体にした。
【実施例３】
【００３１】
壁面基体にマグネットを吸着できる装飾性マグネット吸着不燃化粧板の表面の表装材は色の異なる生地色から濃厚色、又は自然素材の木質の質感をもつ模様を施した突板であって、磁気吸着力を持つ表面体の５０μｍのスチール箔に張って、防火性能としてスチール箔の裏面に３ｍｍの無機質の不燃材料に接着剤によって積層し、最終裏面に７６ミクロンの防湿シートを貼った。
【００３２】
突板である表装材は、木目、又は節をもって色彩の異なる種類の木材の突板として木目、又は節をもって色彩の異なる種類の木材の突板である。
【００３３】
磁気吸着力を持つスチール箔は、強力な磁気吸着力を発揮させる強磁性体として、平面平滑度±１μｍを持つ５０μｍの厚さで、９２０ｍｍの幅である。無機質の不燃材料は、燃焼ガス、火炎及び空気の遮断性を付与させる無機性耐火材として、３ｍｍの厚さ、９１０ｍｍの幅の板状ボードになっている材料であった。
【００３４】
表装材とスチール箔と無機質の不燃板材料との積層体を貼り合わせる接着剤は、  エチレン酢酸ビニル共重合体水性エマルジョン形であって、各表面に４０ｇ/ｍ２を塗布した。
【００３５】
防火性能を持つ不燃化粧板にて、燃焼ガス、火炎及び空気の遮断性を付与させて、強力な磁気吸着力を発揮させるスチール箔の強磁性体を化粧薄板と不燃板材料とで積層させた装飾性マグネット吸着不燃化粧板であって、全体の厚さ３．５ｍｍ、幅９１０ｍｍ、長さ２４５０ｍｍの形状であるボード状体にした。
【符号の説明】
【００３６】
１ 装飾性マグネット吸着不燃化粧板
２ マグネットシート、又はマグネットボード
３ 表装材（紙体、突板、樹脂フイルム）
４ 接着剤（接着剤又は粘着剤）層
５ スチール箔
６ 不燃板材料
７ 防湿シート
８ ホワイトボード仕上げのマグネットシート
９ マグネットバー
１０ マグネットクリップ
１１ マグネットボタン
１２ マグネットポケット
１３ 壁面基体
【要約】
【課題】不燃壁装材である、表面化粧材として不燃材と磁性体を積層すると、不燃性の防火磁性壁面材に、不燃性の材料を化粧表装材とで積層した不燃性の防火壁装材に、マグネットが簡単に強力に吸着できる化粧材に関するものである。
【解決手段】防火性能を持つ不燃化粧材料にて、燃焼ガス、火炎及び空気の遮断性を付与させる無機性耐火材を含有させた壁面に簡単に張り付けされた装飾性表装材にマグネット体を吸着させることができる、当該化粧材面の裏面にスチール箔を接着剤によって貼着して、さらに当該耐火材を貼着した積層体を形成してなる磁性防火壁装材であって、前記化粧材の表面に強力な磁気吸着力を発揮させるスチール箔の強磁性体を化粧薄板と耐熱材とで積層されて、マグネットの磁力基体を強力な吸着力で壁面に貼着できる装飾性マグネット吸着不燃化粧材である。
【選択図】図１【図１】
0005954602.tif 000002
【図２】
0005954602.tif 000003
【図３】
0005954602.tif 000004
【図４】
0005954602.tif 000005